(57)【特許請求の範囲】
【請求項１】
２〜１５ｗｔ％のヒドロキシルアミンと、
５０〜８０ｗｔ％の水と、
０．０１〜５．０ｗｔ％の腐食防止剤と、
５〜４５ｗｔ％の、それぞれｐＫａ＜９．０を有する１種または２種以上のアルカノールアミン、プロピレングリコール、およびそれらの混合物からなる群から選択される成分と、
を含み、
該アルカノールアミンが、トリエタノールアミン、ジエタノールアミン、ジイソプロパノールアミン、Ｎ−メチルジエタノールアミン、およびそれらの混合物からなる群から選択され、
該腐食防止剤が、１種または２種以上の直鎖または分枝鎖のＣ１〜Ｃ６アルキルジヒドロキシベンゼン、１種または２種以上のヒドロキシキノリン、およびそれらの混合物からなる群から選択される、半導体基材から残留物を除去するのに有用な組成物。
【請求項２】
２〜１０ｗｔ％のヒドロキシルアミンと、
５５〜８０ｗｔ％の水と、
０．０１〜５．０ｗｔ％の腐食防止剤と、
５〜４２ｗｔ％の、それぞれｐＫａ＜９．０を有する１種または２種以上のアルカノールアミン、プロピレングリコール、およびそれらの混合物からなる群から選択される成分と、
を含み、
該アルカノールアミンが、トリエタノールアミン、ジエタノールアミン、ジイソプロパノールアミン、Ｎ−メチルジエタノールアミン、およびそれらの混合物からなる群から選択され、
該腐食防止剤が、１種または２種以上の直鎖または分枝鎖のＣ１〜Ｃ６アルキルジヒドロキシベンゼン、１種または２種以上のヒドロキシキノリン、およびそれらの混合物からなる群から選択される、半導体基材から残留物を除去するのに有用な組成物。
【請求項３】
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、請求項１に記載の組成物。
【請求項４】
プロピレングリコールが、該組成物中に存在する、請求項１に記載の組成物。
【請求項５】
該水が、該組成物の５５ｗｔ％〜８０ｗｔ％を構成する、請求項１に記載の組成物。
【請求項６】
４〜１０ｗｔ％の該ヒドロキシルアミンと、
６０〜８０ｗｔ％の該水と、
０．１〜５．０ｗｔ％の該腐食防止剤と、
１０〜２５ｗｔ％の該水混和性溶媒と、
０〜３０ｗｔ％の該ｐＫａ＜９．０を有する該アルカノールアミンとからなる、請求項１に記載の組成物。
【請求項７】
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、請求項６に記載の組成物。
【請求項８】
該腐食防止剤が、該組成物の０．０１ｗｔ％〜１．５ｗｔ％を構成する、請求項１、２、６のいずれか一項に記載の組成物。
【請求項９】
アルミニウムおよびケイ素を含む基材から残留物を除去するための方法であって、該方法が、
２〜１０ｗｔ％のヒドロキシルアミンと、
５５〜８０ｗｔ％の水と、
０．０１〜５．０ｗｔ％の腐食防止剤と、
５〜４２ｗｔ％の、ｐＫａ＜９．０を有するアルカノールアミン、プロピレングリコール、およびそれらの混合物からなる群から選択される成分と、
を含むクリーニング組成物と、該基材とを接触させる工程と、
該基材を水ですすぐ工程と、
該基材を乾燥する工程の各ステップを含み、
該方法が、該基材を水ですすぐステップの前に、中間ＩＰＡ（イソプロピルアルコール）すすぎステップを含まず、
該アルカノールアミンが、トリエタノールアミン、ジエタノールアミン、ジイソプロパノールアミン、Ｎ−メチルジエタノールアミン、およびそれらの混合物からなる群から選択され、
該腐食防止剤が、１種または２種以上の直鎖または分枝鎖のＣ１〜Ｃ６アルキルジヒドロキシベンゼン、１種または２種以上のヒドロキシキノリン、およびそれらの混合物からなる群から選択される、方法。
【請求項１０】
該基材が、半導体基材であり、該組成物が、２〜１０ｗｔ％の該ヒドロキシルアミンと、５５〜８０ｗｔ％の該水と、５〜４２ｗｔ％の、ｐＫａ＜９．０を有するアルカノールアミン、水混和性溶媒、およびそれらの混合物からなる群から選択される該成分とを含み、そしてこの方法での該ケイ素のエッチング速度が２０Å／分未満である、請求項９に記載の方法。
【請求項１１】
該腐食防止剤が、２−ヒドロキシキノリン、４−ヒドロキシキノリン、６−ヒドロキシキノリン、８−ヒドロキシキノリン、およびそれらの混合物からなる群から選択される、請求項９に記載の方法。
【請求項１２】
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、請求項９に記載の方法。
【請求項１３】
該腐食防止剤が、該組成物の０．０１ｗｔ％〜１．５ｗｔ％を構成する、請求項９に記載の方法。
【発明の詳細な説明】
【技術分野】
【０００１】
本願は、２０１１年３月１６日出願の米国仮特許出願第６１／４５３２８２号明細書（参照により本明細書中に完全に取り込まれる）の利益を主張する。
【０００２】
本発明は、例えば、半導体基材上の、好ましからざるレジスト膜、エッチング後、およびアッシング後残留物を除去することを含む種々の用途のために使用できるクリーニング組成物を提供する。特に、本発明は、有機成分の使用を最小化するラインの終端側での（ｂａｃｋ−ｅｎｄ−ｏｆ−ｔｈｅ−ｌｉｎｅ）作業のために特に有用であるクリーニング組成物を提供する。
【背景技術】
【０００３】
本発明の背景技術は、集積回路の製造を含むクリーニング用途におけるその使用と関連して記載されるであろう。しかし、当然のことながら、本発明の使用は、以下本明細書中に記載されるようにより広い適用性を有する。
【０００４】
集積回路の製造においては、ケイ素、ガリウムヒ素、ガラスの表面、または進行中の（ｉｎ−ｐｒｏｃｅｓｓ）集積回路ウェハー上に位置する他の基材上に堆積されたか、または成長した薄膜中の開口または他の形状をエッチングするのが時々必要である。そうした膜をエッチングするための現在の方法は、膜の一部を除去するように膜が化学的エッチング剤に露出されることを必要とする。膜の一部を除去するのに使用される特定のエッチング剤は、膜の性質による。酸化物膜の場合、例えば、エッチング剤は、フッ化水素酸であることができる。ポリケイ素膜の場合、典型的には、フッ化水素酸または硝酸と酢酸との混合物であろう。
【０００５】
膜の所望の部分のみが除去されることを確かにするために、フォトリソグラフィー工程が使用され、これを通してコンピューター中のパターンを書いたフォトマスク内のパターンが膜の表面に転写される。マスクは、選択的に除去される膜の範囲を特定するのに役立つ。光感受性材料が集積回路ウェハー上に薄膜でスピンコートされ、そしてフォトマスクを通して投影される高強度の照射に曝されるフォトレジスト材料を用いて、このパターンは形成される。露光されたまたは未露光のフォトレジスト材料は、その組成によって、典型的には現像液で溶解され、選択された範囲中で起こるエッチングを可能とし、一方、他の範囲ではエッチングを防ぐパターンを残す。例えば、ポジティブタイプのレジストは、エッチングが起こる場合、ビア、トレンチ、コンタクトホール等になる基材上の細かいパターンをマスキングする材料として広く使用されてきた。
【０００６】
ますます、例えば、プラズマエッチング、反応性イオンエッチング、またはイオンミリング等の乾燥エッチングプロセスは、基材のフォトレジストで保護されていない範囲を攻撃して、ビア、トレンチ、コンタクトホール等を生成させるために使用される。プラズマエッチングプロセスの結果として、フォトレジスト、エッチングガスおよびエッチングされた材料の副生成物が基材上のエッチングされた開口の側壁の周りまたは側壁上に残留物として堆積される。
【０００７】
そうした乾燥エッチングプロセスはまた、典型的にはフォトレジストを除去するのを極度に難しくする。例えば、相互に接続する回路の複数層の裏側配線を有するアドバンスドＤＲＡＭおよびロジック機器等の複雑な半導体機器において、反応性イオンエッチング（ＲＩＥ）は、層間絶縁を通してビアを生成して、１つのレベルのケイ素、ケイ化物または金属回路と次のレベルの回路との間の接触を生成するために使用される。これらのビアは、典型的には、Ａｌ、ＡｌＣｕ、Ｃｕ、Ｔｉ、ＴｉＮ、Ｔａ、ＴａＮ、ケイ素または、例えば、タングステン、チタンまたはコバルトのケイ化物等のケイ化物を露出する。ＲＩＥ工程は、例えば、再スパッタされた酸化物材料、エッチングガスから誘導されたポリマー材料、およびビアを描くのに使用されたレジストからの有機材料を含むことができる複雑な混合物を含む関与した基材上の残留物を残す。
【０００８】
さらに、エッチングステップの停止後に、最終の仕上げ作業を行えるように、フォトレジストおよびエッチ残留物は、ウェハーの保護された範囲から除去される必要がある。これは、好適なプラズマアッシングガスの使用によってプラズマ「アッシング」ステップで達成可能である。これは、典型的には、高温、例えば、２００℃超で生じる。アッシングは、有機残留物の大部分を揮発性種に転化させるが、主に無機残留物を基材上に残す。そうした残留物は、典型的には基材の表面上のみならず、存在できるビアの内壁上にも残留する。結果として、アッシング処理した基材は、多くの場合、典型的には基材から高付着性残留物を除去するといわれる「液体剥離組成物」と呼ばれるクリーニング組成物を用いて処理される。悪影響、例えば、金属回路を腐食させること、溶解すること、鈍くすることなく、この残留物の除去のための好適なクリーニング組成物を見いだすことはまた、問題があることが証明されてきた。残留物を完全に除去または中和し損ねると、回路配線の中断および電気抵抗の望ましくない増加となる場合がある。
【０００９】
ジメチルアセトアミド（ＤＭＡＣ）を含むクリーニング組成物は、半導体基材から残留物を除去するために広く使用されている。ＤＭＡＣは、有機残留物のための優れた溶媒とする高極性のために、そうした用途に特に好適である。高い引火点を有し、水混和性であり、低粘度を有し、そして比較的安価であることから、ＤＭＡＣはまた望ましい。しかし、あいにくＤＭＡＣは、米国およびヨーロッパの両方において有毒材料として分類されている。この点で、ＤＭＡＣは、２のＮＰＦＡヘルスレーティングを有し、そしてそのＭＳＤＳは、皮膚を通して容易に吸収されることを示す。毒性データはまた、ＤＭＡＣが胚毒素であることができることを示し、したがって、その使用は、ヨーロッパにおいて妨げられてきており、そして米国およびアジアにおいてはさらなる詳細な精査を受けてきた。結果として、例えば、電子産業は、ＤＭＡＣを含むクリーニング組成物を使用しないであろう。
【００１０】
例えば、アッシングされたおよびアッシングされていない基材のＡｌ  ＢＥＯＬ（ラインの終端側での）クリーニング等における、アルミニウムを含む半導体基材のクリーニングに関心がある場合、従来の組成物は、典型的には５〜５０％ヒドロキシルアミン、１０〜８０％（アルカノールアミンおよび／または溶媒）、３０％までのキレート剤および水（水は、比較的より小さい成分である）を含む。しかし、そうした組成物は、概して有機組成物であり、水によるアルミニウムの腐食を防ぐために、最終の水すすぎ前に、例えば、イソプロピルアルコールすすぎステップ等の追加のすすぎステップ（すなわち、中間すすぎステップ）を必要とする。
【発明の概要】
【発明が解決しようとする課題】
【００１１】
したがって、フォトレジストおよび、例えば、上記の欠点に苦しむことなくプラズマ工程によって生成されたもの等のプラズマアッシング残留物を剥離することを含む後半部（ｂａｃｋ−ｅｎｄ）クリーニング作業のための非有毒かつ環境に優しいクリーニング組成物への技術的ニーズがある。基材上の金属構造の臨界寸法を変えずに、エッチング残留物を除去する従来の高有機含有量系クリーニング組成物に比肩するクリーニング効率を有する水に富んだヒドロキシルアミン含有クリーニング組成物への特別なニーズがある。
【課題を解決するための手段】
【００１２】
本発明は、約２ｗｔ％〜約１５ｗｔ％（または約２〜約１０または約２〜約１２％ｗｔ％）のヒドロキシルアミン（ＮＨ２ＯＨ）；約５５〜約８０ｗｔ％（または約５０〜約８０ｗｔ％）の水；約０．０１〜約５．０ｗｔ％の腐食防止剤；約５〜約４２ｗｔ％または約５〜約４５ｗｔ％の、ｐＫａ＜９．０を有するアルカノールアミン、水混和性有機溶媒、およびそれらの混合物からなる群から選択される成分を含むか、これらから本質的に成るか、および／またはこれらからなる半導体基材から残留物を除去するのに有用な組成物を提供することによって、このニーズを満足する。
【００１３】
別の形態では、本発明は、半導体基材から残留物を除去するのに有用な組成物を提供し、この組成物は、約４〜約１０ｗｔ％または約４〜約１２ｗｔ％または約４〜約１５ｗｔ％のヒドロキシルアミン；約６０〜約８０ｗｔ％の水；約０．０１〜約５．０ｗｔ％（または約０．１〜約１．０ｗｔ％）の腐食防止剤；約１０〜約２５ｗｔ％の水混和性有機溶媒；および約０〜約３０ｗｔ％（または約０〜約２５ｗｔ％）のｐＫａ＜９．０を有するアルカノールアミンを含むか、これらから本質的に成るか、および／またはこれらからなる。
【００１４】
別の形態では、本発明は、アルミニウムおよびケイ素を含む基材から残留物を除去するための方法を提供し、この方法は、約２〜約１０ｗｔ％（または約２〜約１２または約２〜約１５ｗｔ％）のヒドロキシルアミン；約５０〜約８０ｗｔ％（または約５５〜約８０ｗｔ％）の水；約０．０１〜約５．０ｗｔ％の腐食防止剤；約５〜約４２または約５〜約４５ｗｔ％の、ｐＫａ＜９．０を有するアルカノールアミン、水混和性有機溶媒、およびそれらの混合物からなる群から選択される成分を含むか、本質的に成るか、および／またはからなるクリーニング組成物と基材とを接触させる工程と；基材を水ですすぐ工程と；基材を乾燥させる工程との各ステップを含み、ここで、この方法は、基材を水ですすぐ工程のステップの前に、中間ＩＰＡすすぎステップを含まない。
【００１５】
上記態様のそれぞれでは、腐食防止剤は、１種または２種以上の直鎖または分枝鎖のＣ１〜Ｃ６アルキルジヒドロキシベンゼン、１種または２種以上のヒドロキシキノリンまたはそれらの混合物からなる群から選択できる。いくつかの態様において、腐食防止剤は、１種または２種以上の直鎖または分枝鎖のＣ１〜Ｃ６アルキルジヒドロキシベンゼン、または１種または２種以上のヒドロキシキノリン、（直鎖または分枝鎖のＣ１〜Ｃ６アルキルジヒドロキシベンゼンとヒドロキシキノリンとの混合物ではない）からなる群から選択される。本明細書中に記載されたそれぞれの態様で、単一の腐食防止剤のみ（調合物中に１種の腐食防止剤のみが存在し、そしていくつかのタイプまたは個々の腐食防止剤の混合物が存在しないことを意味する）があることができる。
【００１６】
本発明の好ましい組成物は、半導体産業において現在の所使用されている組成物より、優れたクリーニング特性を有し、より有毒でなく、そして／またはより環境的に受け入れられることができる。さらに、本発明の好ましい組成物は、アルミニウム含有基材および低いアルミニウムおよびケイ素エッチング速度と適合性を示す。
【発明を実施するための形態】
【００１７】
クリーニング調合物は、アッシングされたおよびアッシングされていない基材のＡｌ  ＢＥＯＬ（ラインの終端側での）クリーニングのために必要とされる。効果的なクリーナーの重要な特性は、下地をなす相互接続しているケイ素またはポリケイ素；誘電体または金属を実質的に攻撃することなく、エッチング後およびアッシング後残留物を攻撃し、そして溶解するその能力であることが当業者に周知であり；腐食防止剤の選択は、金属エッチング速度の制御のために重要である。
【００１８】
アルミニウムは、電気化学的に非常に活性であり、腐食および／またはエッチングを最も受けやすい。Ａｌの相互接続構造では、腐食防止剤は、アルミニウムおよび他の相互接続金属のエッチングを防ぐことができるに違いないが、いつかの用途が非常に重要であるケイ素エッチングをどのように防止または減少させるかは知られていない。
【００１９】
従来のクリーニング調合物は、典型的には、ヒドロキシルアミン、溶媒（任意選択的）、アルカノールアミン（任意選択的）、水および腐食防止剤またはキレート剤を含む。従来技術において、クリーニング調合物中でヒドロキシルアミン（およびアミン）の腐食性効果を改変する１つの方法は、水のレベルを低く保つことによるか、および高濃度の溶媒を使用することにより、したがって溶媒が多い調合物である。カテコールは、アルミニウムのための腐食防止剤および／またはヒドロキシルアミンを含有する溶媒に富んだ調合物の安定性を伸ばすキレート剤として用いることが知られてきた。
【００２０】
本発明は、その成分が例えば、半導体基材等の基材から残留物を効果的に除去する量で存在する組成物を提供する。半導体基材に関する用途では、そうした残留物は、例えば、フォトレジスト残留物、アッシング残留物、および、例えば、反応性イオンエッチングにより生じた残留物等のエッチング残留物を含む。さらに、半導体基材はまた、典型的には、クリーニング組成物とまた接触するであろう金属、ケイ素、シリケートおよび／または堆積された酸化ケイ素等のレベル間誘電体材料を含む。典型的な金属は、銅、銅合金、チタン、窒化チタン、タンタル、窒化タンタル、アルミニウムおよび／またはアルミニウム合金を含む。本発明の好ましいクリーニング組成物は、そうした材料が低い金属および／またはケイ素（またはポリケイ素）エッチング速度を有するので、そうした材料と適合する。
【００２１】
本発明のクリーニング組成物は：約２〜約１０ｗｔ％（または約２〜約１２または約２〜１５ｗｔ％）のヒドロキシルアミン；約５０（または約５５）〜約８０ｗｔ％の水；約０．０１〜約５．０ｗｔ％の腐食防止剤；約５〜約４５ｗｔ％（または約５〜約４２ｗｔ％）の、ｐＫａ＜９．０を有するアルカノールアミン、水混和性溶媒、およびそれらの混合物からなる群から選択される成分を含むか、これらから本質的に成るか、および／またはこれらからからなることができる。「本質的になる」は本発明の請求項の組成物を記載するために使用される場合、記載された質量パーセンテージの記載された構成部分を有する組成物を意味するが、この組成物は、請求項中に記載されていない構成部分をまた有することができ；請求項の組成物に加えられた任意の成分が請求項の組成物による金属（例えばアルミニウム）およびケイ素のエッチング速度にほとんどまたは全く効果がないであろうという警告（ｃａｖｅａｔ）を有する。例えば、ＡｌおよびＳｉのエッチング速度が、加えられた追加の成分を有さない請求項に記載された組成物に比較して１０Å／分以下で変化する場合、加えられた追加の成分を有する組成物は、依然請求項に記載の組成物の範囲内である。本発明の組成物に加えられることができる成分の例は、添加物ということができ、そしてキレート剤、界面活性剤、殺生剤および安定剤を含むことができる。典型的にはそれぞれの添加物は、０〜約１０ｗｔ％または０〜約５ｗｔ％または０．０１〜約１０ｗｔ％または０．１〜約５ｗｔ％で、組成物中に存在する。典型的には全ての添加物は、組成物の１０ｗｔ％を超えない。
【００２２】
本発明のクリーニング組成物は、水性系であり、したがって、組成物の質量％で最大成分としての水を含む。本発明において、水は、成分の担体として、無機塩および錯体の除去を促進する助けとして、組成物の粘度調整剤として、および希釈剤として、例えば、組成物の１種または２種以上の固体成分を溶解する等の種々の様式で機能することができる。好ましくは、クリーニング組成物中で用いられる水は、脱イオン（ＤＩ）水またはさもなければ、精製水である。
【００２３】
大部分の用途のために、水は、好適に、クリーニング組成物の、例えば、約５５〜約８０ｗｔ％を構成するであろうと考えられている。本発明の他の好ましい態様は、約６０〜約８０ｗｔ％の水を含むであろう。本発明のまた他の好ましい態様は、約６０〜約７０ｗｔ％の水を含むであろう。水の大きな割合を有するそうした組成物はまた、本明細書中において、「水に富んだ組成物」という。
【００２４】
本発明のクリーニング組成物は、約２〜約１０ｗｔ％（または約２〜約１２または約２〜約１５ｗｔ％）のヒドロキシルアミンを含む。好ましい態様では、ヒドロキシルアミンは、本発明の組成物中に、約４〜約１０ｗｔ％存在し、そして最も好ましくは約５〜約７．５ｗｔ％存在する。そうした組成物において、ヒドロキシルアミンは、例えば、金属を含有する残留物をより低い酸化状態に還元し、それによって残留物をクリーニング組成物中でさらに可溶性にする酸化還元剤として等の種々の様式で機能できる。
【００２５】
本発明のクリーニング組成物は、好適に、約５〜約４５（または約５〜約４２）ｗｔ％の、ｐＫａ＜９．０を有するアルカノールアミン、水混和性有機溶媒、およびそれらの混合物からなる群から選択された成分を含む。
【００２６】
ｐＫａ＜９．０を有するアルカノールアミンが存在する態様において、アルカノールアミンは、好ましくは、本発明の組成物中に、約５〜約４２または約５〜約４５ｗｔ％、約５〜約２５ｗｔ％、または約１０〜約２５ｗｔ％または約１５〜約２５ｗｔ％の量で存在する。そうした組成物において、ｐＫａ＜９．０を有するアルカノールアミンは、例えば、浸透および膨潤を通して有機残留物を除去するため、および塩基性による酸性レジストおよび残留物を溶解するため等の種々の様式で機能できる。アルカノールアミンを有するいくつかの態様において、組成物は、溶媒を含まないことができ、すなわち、組成物は、組成物中に存在する有機溶媒を全く有さないことができる。
【００２７】
ｐＫａ＜９．０を有するアルカノールアミンは、例えば、トリエタノールアミン、ジエタノールアミン、ジイソプロパノールアミン、Ｎ−メチルジエタノールアミン、およびそれらの混合物を含む。トリエタノールアミンは、好ましいｐＫａ＜９．０を有するアルカノールアミンである。いくつかの態様において、単一のアルカノールアミン（ただ１種の個別のアルカノールアミン）が、組成物中に存在する。
【００２８】
水混和性有機溶媒が存在する態様において、水混和性有機溶媒の量は、好適には、組成物の約５〜約４２または約５〜約４５ｗｔ％を構成するであろう。いくつかの態様において、溶媒は、５〜約３０ｗｔ％を構成し、そして他の態様において、組成物の約１０％〜約２５ｗｔ％または約１８％〜約２２ｗｔ％または約２０ｗｔ％を構成する。水混和性有機溶媒が存在するいくつかの態様において、組成物は、アルカノールアミンを含まない（組成物中にアルカノールアミンが全く無いことを意味する）ことができる。あるいは、アルカノールアミンを有し、ｐＫａ＜９．０を有する他の態様は、水混和性有機溶媒を含まない（組成物中に水混和性有機溶媒が全く無いことを意味する）ことができる。
【００２９】
本発明に従った使用のための水混和性有機溶媒は、例えば、エチレングリコール、プロピレングリコール、１、４−ブタンジオール、トリプロピレングリコールメチルエーテル、プロピレングリコールプロピルエーテル、（例えばＤｏｗａｎｏｌ（商標）ＤＢの名の下で市販されている）ジエチレングリコールｎ−ブチルエーテル、ジメチルスルホキシド、テトラヒドロフルフリルアルコール、グリセロール、ベンジルアルコール、ジメチル尿素、ジプロピレングリコールモノメチルエーテル、ｎ−メチルピロリドン、テトラメトキシエタン、およびそれらの混合物を含む。好ましい溶媒は、エチレングリコール、プロピレングリコール、ベンジルアルコール、ジメチルスルホキシド、ジメチル尿素、グリセロール、ジプロピレングリコールモノメチルエーテル、ｎ−メチルピロリドン、テトラヒドロフルフラールアルコール、テトラメトキシエタン、およびそれらの混合物を含む。
【００３０】
好ましい態様では、水混和性有機溶媒は、エチレングリコール、プロピレングリコール、ベンジルアルコール、ジメチルスルホキシド、ジメチル尿素、グリセロール、ジプロピレングリコールモノメチルエーテル、ｎ−メチルピロリドン、テトラヒドロフルフラールアルコール、テトラメトキシエタン、およびそれらの混合物からなる群から選択される。プロピレングリコールは、最も好ましい水混和性有機溶媒である。いくつかの態様において、プロピレングリコールは、水混和性有機溶媒のみとして使用され、そしてまた、アルカノールアミンを含まない組成物中で使用されることができる。
【００３１】
ｐＫａ＜９．０を有するアルカノールアミンおよび水混和性有機溶媒の混合物が用いられる本発明の態様において、アルカノールアミン／溶媒混合物のそれぞれの成分の合計は、組成物の、好ましくは、約５〜約４２または〜約４５％、または約１５〜約３８ｗｔ％である。いずれかの上記のアルカノールアミンおよび溶媒は混合されることができる。アルカノールアミンと溶媒とは、例えば、１：１、２：１、１：２、３：１、１：３、４：１、１：４、５：１、１：５、６：１、１：６、７：１、１：７、８：１、１：８、９：１、１：９、１０：１、および１：１０等の任意の比で混合することができる。混合物が用いられる場合、トリエタノールアミンおよびプロピレングリコールの混合物が、好ましい。
【００３２】
水混和性有機溶媒およびｐＫａ＜９．０を有するアルカノールアミンのいずれかが、本発明の組成物中に存在しない場合があるので、これを記載する別の様式は、水混和性有機溶媒およびｐＫａ＜９．０を有するアルカノールアミンは、それぞれの成分が組成物中に０〜約４２または０〜約４５ｗｔ％または０〜約４０ｗｔ％存在することができるということである。
【００３３】
本発明のクリーニング組成物は、腐食防止剤をまた含む。腐食防止剤の例は、芳香族ヒドロキシル化合物、アルキルジヒドロキシベンゼン、ヒドロキシキノリン、カルボキシル基含有有機化合物およびそれらの無水物、およびトリアゾール化合物を含む。本発明による好ましい腐食防止剤は、Ｃ１〜Ｃ６アルキルジヒドロキシベンゼン、ヒドロキシキノリン、およびそれらの混合物からなる群から選択される。好ましいアルキルジヒドロキシベンゼンは、例えば、ｔｅｒｔ−ブチルカテコール、カテコール等の直鎖または分枝鎖のＣ１〜Ｃ６アルキルジヒドロキシベンゼン、没食子酸、２、３−ジヒドロキシナフタレン、２、３−ジヒドロキシテトラリン、およびそれらの混合物、さらに好ましくは、ｔｅｒｔ−ブチルカテコール、没食子酸、２、３−ジヒドロキシナフタレン、２、３−ジヒドロキシテトラリン、およびそれらの混合物、好ましくはｔｅｒｔ−ブチルカテコール、２、３−ジヒドロキシナフタレンおよび２、３−ジヒドロキシテトラリンを含む。いくつかの態様は、カテコールを含まない。好ましいヒドロキシキノリンは、２−ヒドロキシキノリン、４−ヒドロキシキノリン、６−ヒドロキシキノリン、８−ヒドロキシキノリン、およびそれらの混合物を含む。好ましい腐食防止剤は、ｔｅｒｔ−ブチルカテコールである。いくつかの態様において、単一の腐食防止剤がそれぞれの組成物中で使用される。いくつかの態様において、単一の腐食防止剤のみ使用され、そしてそれは、ｔｅｒｔ−ブチルカテコールである。
【００３４】
大部分の用途のために、腐食防止剤は、組成物の約０．０１〜約５ｗｔ％を構成するであろうし；好ましくは、腐食防止剤は、組成物の約０．０１〜約３ｗｔ％、最も好ましくは、約０．１〜約１．５ｗｔ％または約０．１〜約１ｗｔ％を構成すると考えられている。
【００３５】
本発明のクリーニング組成物中において用いることのできる任意選択的成分は、金属キレート剤であり；キレート剤は、組成物の溶液中に金属を保持し、そして金属性残留物の溶解を高める能力を高めるために機能できる。この目的のために有用なキレート剤の典型的な例は、以下の有機酸およびそれらの異性体および塩、すなわち（エチレンジニトリロ）テトラ酢酸（ＥＤＴＡ）、ブチレンジアミンテトラ酢酸、（１、２−シクロへキシレンジニトリロ−）テトラ酢酸（ＣｙＤＴＡ）、ジエチレンｔｒｉアミンペンタ酢酸（ＤＥＴＰＡ）、エチレンジアミンテトラプロピオン酸、（ヒドロキシエチル）エチレンジアミン三酢酸（ＨＥＤＴＡ）、Ｎ、Ｎ、Ｎ′、Ｎ′−エチレンジアミンテトラ（メチレンホスホン）酸（ＥＤＴＭＰ）、トリエチレンテトラアミンヘキサ酢酸（ＴＴＨＡ）、１、３−ジアミノ−２−ヒドロキシプロパン−Ｎ、Ｎ、Ｎ′、Ｎ′−テトラ酢酸（ＤＨＰＴＡ）、メチルイミノ二酢酸、プロピレンジアミン四酢酸、ニトリロ三酢酸（ＮＴＡ）、クエン酸、酒石酸、グルコン酸、糖酸、グリセリン酸、シュウ酸、フタル酸、マレイン酸、マンデル酸、マロン酸、乳酸、サリチル酸、カテコール、没食子酸、没食子酸プロピル、ピロガロール、８−ヒドロキシキノリン、およびシステインである。好ましいキレート剤は、ＥＤＴＡ、ＣｙＤＴＡ等のアミノカルボン酸およびＥＤＴＭＰ等のアミノホスホン酸である。
【００３６】
大部分の用途のために、（１種のタイプの添加物である）キレート剤は、組成物中に０〜約５ｗｔ％の量で、好ましくは組成物中に約０．１〜２ｗｔ％の量で存在するであろうと考えられている。界面活性剤、殺生剤およびその同類のものを含む他の添加物を、上記のようにこの発明の組成物中で使用できる。いくつかの態様は、添加物を含まない（これは添加物を全く有さないことを意味する）。いくつかの態様は、フッ素を含有する化合物を含まず、そして／または第四級アンモニウム化合物を含まず、そして／または硫黄を含有する化合物を含まず、そして／または酸化剤を含まず、これは、組成物が、フッ素を含有する化合物および／または第四級アンモニウム化合物および／または硫黄を含有する化合物および／または酸化剤を含まないことを意味する。
【００３７】
本発明の一態様では、半導体基材から残留物を除去するために有用な組成物は、約４〜約１０ｗｔ％（または約４〜約１２または約４〜約１５ｗｔ％）のヒドロキシルアミン；約６０〜約８０ｗｔ％の水；約０．１〜約１．０ｗｔ％の腐食防止剤；約１０〜約２５ｗｔ％の水混和性溶媒；および約０〜約３０ｗｔ％のｐＫａ＜９．０を有するアルカノールアミンを含むか、これらから本質的に成るかおよび／またはこれらからなる。本発明の一態様では、半導体から残留物を除去するのに有用な組成物は、約４〜約１０ｗｔ％（または約４〜約１２または約４〜約１５ｗｔ％）のヒドロキシルアミン；約６０〜約８０ｗｔ％の水；約０．１〜約１．０ｗｔ％の腐食防止剤；約１０〜約２５ｗｔ％の水混和性溶媒を含むか、これらから本質的に成るかおよび／またはこれらからなる。
【００３８】
本発明の別の態様では、半導体から残留物を除去するのに有用な組成物は、約４〜約１０ｗｔ％のヒドロキシルアミン；約６０〜約８０ｗｔ％の水；約０．１〜約１．０ｗｔ％の腐食防止剤；約０〜約３０ｗｔ％の水混和性溶媒；および約１０〜約２５ｗｔ％のｐＫａ＜９．０を有するアルカノールアミンを含むか、これらから本質的に成るかおよび／またはこれらからなる。本発明の別の態様では、半導体から残留物を除去するのに有用な組成物は、約４〜約１０ｗｔ％のヒドロキシルアミン；約６０〜約８０ｗｔ％の水；約０．１〜約１．０ｗｔ％の腐食防止剤；約１０〜約２５ｗｔ％のｐＫａ＜９．０を有するアルカノールアミンを含むか、これらから本質的に成るかおよび／またはこれらからなる。本発明は、さらに、約２〜約１２（または約２〜約１５）％、または約２〜約１０％、または約４〜約１０％、または約１〜約１０％、または約５〜約７．５ｗｔ％のヒドロキシルアミン；約５０〜約８０％、または約５５〜約８０％、または約６０〜約８０％、または約６０〜約７０ｗｔ％の水；約０．０１〜約５．０％、または約０．０１〜約３％、または約０．１〜１ｗｔ％の腐食防止剤；ｐＫａ＜９．０を有するアルカノールアミン、水混和性溶媒、およびそれらの混合物からなる群から選択される約５〜約４２または約５〜約４５ｗｔ％の成分（ここで該アルカノールアミンは、約５〜約４２または約５〜約４５％、または約５〜約２５％、または約１０〜約２５％、または約０〜約４２または約０〜約４５ｗｔ％存在し、そして該水混和性溶媒は、約５〜約４２または約５〜約４５％、または約５〜約３０％、または約１０〜約２５％、または約０〜約４２または約０〜約４５ｗｔ％存在する）；および他の添加物を有するかまたは有さない、約０〜約５％または約０．１〜約２ｗｔ％の金属キレート剤を含むか、これらから本質的に成るかおよび／またはこれらからなる半導体から残留物を除去するのに有用な組成物を含む。（質量）パーセンテージは、全組成物に基づく。アルカノールアミンおよび水混和性溶媒は、両者が組成物中に存在する場合、さらに、全ての規定された質量パーセンテージと組み合わせた明細書中に記載された比のいずれにおいても使用されることができることに留意する。任意の本明細書中に記載された組成物は、本発明の方法において有用である。本発明のクリーニング組成物は、典型的には、すべての固体が水性系媒体中に溶解されるまで、容器室温で容器中において共に成分を混合することによって調製される。
【００３９】
本発明のクリーニング組成物は、基材から好ましくない残留物を除去するために使用されることができる。この組成物は、半導体機器を製造する工程の間に、蓄積され、または形成された半導体基材をクリーニングするのに特に良好な利点を与えるのに使用されることができると考えられており；そうした残留物の例は、（正および負両方の）膜および乾燥エッチングの間に形成されたエッチング堆積物、および化学的に劣化したレジスト膜の形態で、レジスト組成物を含む。除去される残留物が表面に暴露された金属膜を有する半導体基材上のレジスト膜および／またはエッチング堆積物である場合、この組成物の使用は、特に効果的である。基材それ自身を攻撃することなく本発明の好ましい組成物の使用によってクリーニングできる基材の例は、金属基材、例えば：アルミニウムチタン／タングステン；アルミニウム／ケイ素；アルミニウム／ケイ素／銅；酸化ケイ素；窒化ケイ素；およびガリウム／ヒ素を含む。そうした基材は、典型的には、フォトレジストおよび／またはエッチング後の堆積物を含む残留物を含む。本発明は、低いケイ素エッチング速度または低いケイ素および低いアルミニウムエッチング速度を必要とする基材のクリーニングのために特に有用である。本発明の方法における本発明の組成物の使用は、６０℃において組成物を使用した下記例中の方法によって測定した場合、約２０Å／分未満、約１０Å／分未満、約５Å／分未満まあは約２Å／分未満であるケイ素およびアルミニウムのためのエッチング速度を提供する。
【００４０】
本発明のクリーニング組成物の使用によって効果的に除去できるレジスト組成物の例は、エステルまたはオルトナフトキノンを含むフォトレジストおよびノボラックタイプのバインダーおよびブロック化ポリヒドロキシスチレンまたはポリヒドロキシスチレンのコポリマーおよび光酸発生剤を含有する化学的に増幅されたレジストを含む。市販されているフォトレジスト組成物の例は、Ｃｌａｒｉａｎｔ  Ｃｏｒｐｏｒａｔｉｏｎ  ＡＺ  １５１８、ＡＺ４６２０、Ｓｈｉｐｌｅｙ  Ｃｏｍｐａｎｙ、  Ｉｎｃ.フォトレジスト、Ｓ１４００、  ＡＰＥＸ−Ｅ（商標）  ｐｏｓｉｔｉｖｅ  ＤＵＶ、ＵＶ５（商標）  ｐｏｓｉｔｉｖｅ  ＤＵＶ、Ｍｅｇａｐｏｓｉｔ（商標）  ＳＰＲ（商標）  ２２０シリーズ；  ＪＳＲマイクロエレクトロニクスフォトレジスト  ＫＲＦ（商標）シリーズ、ＡＲＦ（商標）シリーズ；および東京応化工業（株）。フォトレジスト  ＴＳＣＲシリーズおよびＴＤＵＲ−Ｐ／Ｎシリーズを含む。
【００４１】
好ましいクリーニング組成物は、ほとんど腐食効果なしに、比較的低温において半導体基剤から、エッチング後残留物および灰、他の有機および無機残留物、ならびにポリマー残留物を除去するのに使用できる。クリーニング組成物は、所望のクリーニング効果を得るのに充分な時間の間表面に適用されていることが好ましい。この時間は、例えば、残留物の性質、クリーニング組成物の温度および使用される特定のクリーニング組成物を含む多数の因子により変わるであろう。通常、例えば、約２５℃〜約８５℃の温度で、約１分〜約１時間の範囲の時間の間、基材を接触させる工程によって、次に基材からクリーニング組成物をすすぐ工程、および基材を乾燥させる工程によって、クリーニング組成物を使用できる。
【００４２】
したがって、別の形態では、本発明は、アルミニウムおよびケイ素を含む基材から残留物を除去するための方法を提供し、この方法は、上記の様に基材とクリーニング組成物とを接触させる工程と、基材を水ですすぐ工程と、基材を乾燥させる工程とのステップを含み、この方法は、基材を水ですすぐ工程のステップ前に中間ＩＰＡすすぎステップを含まない。
【００４３】
接触ステップは、例えば、浸漬、スプレー等の任意の好適な手段によって、または単一のウェハープロセスを介して行われることができ；フォトレジスト、灰またはエッチング堆積物および／または汚染物質の除去のために液体を利用する任意の方法が使用できる。
【００４４】
水、脱イオン化されたかまたはさもなければ、精製された水を用いたすすぎステップは、任意の好適な手段、例えば、脱イオン化水を用いて浸漬またはスプレー技術によって、基材をすすぐことによって行われる。従来技術のヒドロキシルアミン系クリーニング組成物は、水によって生じるアルミニウム腐食を防ぐために、少なくとも１つの中間すすぎステップ（すなわち、最終のすすぎステップの前にすすぎステップ）を必要とする。本発明の組成物を使用する本発明の方法は、アルミニウムが基材上に存在する場合、アルミニウムの腐食を導入することなく中間すすぎステップを取り除く。さらに、従来技術のアミン系クリーニング組成物は、基材からケイ素をエッチングする。本発明の好ましい組成物を用いることは、そうした基材におけるケイ素への損傷を最小化する。
【００４５】
乾燥ステップは、任意の好適な手段、例えば、イソプロピルアルコール（ＩＰＡ）蒸気乾燥により、または熱または求心力により、行われることができる。
【００４６】
当業者により認識されるであろうように、本発明のクリーニング組成物は、高いスループットのクリーニングが製造プロセス中に維持されることができるように基材に損傷を与えることなく最適なクリーニングを達成するように改変されることができる。例えば、クリーニングされる基材の組成、除去される残留物の性質、および使用される特定の工程パラメーターにより、幾つかまたは全ての成分の量に改変を行うことができることを当業者は認識するであろう。
【００４７】
本発明は、半導体基材のクリーニングと関連して主に記載されたが、本発明のクリーニング組成物を、有機および無機残留物を含む任意の基材をクリーニングするのに用いることができる。
【実施例】
【００４８】
以下の例は、本発明をさらに具体的に記載するために提供されるが、決して本発明を限定することを意図しない。
【００４９】
クリーニング組成物の調製のための一般的な手順
本例の主題であるすべての組成物を、１インチ（２．５ｃｍ）のテフロン（商標）被覆攪拌棒を有する６００ｍＬビーカー中で５００ｇの材料を混合することによって、調製した。液体成分を、固体成分の前の任意の順番で加えることができる。
【００５０】
基材の組成
本例で使用された基材は、Ａｌ金属線および／またはＡｌビアであった。Ａｌ金属線基材は、ＴｉＮ／Ａｌ／ＴｉＮ／Ｔｉ冶金からなり、そして反応性イオンエッチング（ＲＩＥ）により、パターン化され、そしてエッチングされた。フォトレジストは、酸素プラズマアッシングにより除去された。アッシング工程後の金属線基材上に有機金属残留物が残っていた。酸化ケイ素誘電体層中に０．４５ミクロンのビア開口を有する１つのＡｌビア基材を、酸素プラズマアッシングなしの酸化ケイ素プラズマエッチングプロセスを使用してエッチングした。バルクのフォトレジスト層が酸化ケイ素の上に残った。酸化ケイ素誘電体層中に１μｍまたは０．４５μｍのビア開口を有する他のＡｌビア基材を、酸化ケイ素プラズマエッチングプロセスを使用してエッチングし、そして酸素プラズマアッシング工程を使用してアッシングし；残留物が側壁およびビアの上／底上に残った。
【００５１】
処理条件
クリーニング試験を、６００回転／分に設定された１／２インチ（１．３ｃｍ）丸テフロン（商標）攪拌棒を有する４００ｍＬビーカー中で３００ｍＬのクリーニング組成物を使用して行った。クリーニング組成物を、必要な場合、ホットプレート上で所望の温度に加熱した。サイズ約１／２インチ×１／２インチ（１．３ｃｍ×１．３ｃｍ）のウェハーセグメントを、所望の温度で所望の時間の間、組成物中に浸した。
【００５２】
次に、このセグメントを３分間ＤＩ水オーバーフロー浴の中ですすぎ、そしてその後に濾過した窒素を使用して乾燥した。次にこれらを、ＳＥＭ顕微鏡を使用して清浄度を分析した。
【００５３】
エッチング速度測定手順
ブランケットＡｌウェハーのきれいなクーポン（ｃｏｕｐｏｎ）について、Ｃｒｅａｔｉｖｅ  Ｄｅｓｉｇｎ  、Ｅｎｇｉｎｅｅｒｉｎｇ  Ｉｎｃ．（Ｌｏｎｇ  Ｉｓｌａｎｄ  Ｃｉｔｙ、ＮＹ）からのＲｅｓＭａｐ（商標）モデル２７３抵抗率測定器を用いて層の抵抗率を測定することによって、金属層の厚さを測定した。次にこのクーポンを６０℃で（または表に示された温度で）かつ５、１０、２０、４０および６０分で、組成物中に浸し、クーポンを組成物から除去し、脱イオン化水ですすぎ、そして乾燥し、そして金属層の厚さを再び測定した。（明確にするために、５分でこのクーポンを組成物から取り出し、すすぎ、乾燥しそして測定し、次に、さらに５分間組成物中に戻して置き（１０分において）組成物から取り出し、すすぎ、乾燥しそして測定した、そして次にさらに１０分間組成物中に戻して置き、（２０分において）組成物から取り出し、すすぎ、乾燥し、そして測定した）。測定を行った時の時間は、組成物中にクーポンを浸した全時間を表す。浸漬時間の関数としての厚さにおける変化のグラフを作り、そして曲線の勾配から、オングストローム／分でのエッチング速度を決定した。
【００５４】
Ｍｏｎｔｃｏ  Ｓｉｌｉｃｏｎ  Ｔｅｃｈｏｌｏｇｙ  Ｉｎｃ．により供給された熱酸化物／ケイ素基材上の１０００Åのポリケイ素層からなるブランケットポリケイ素ウェハーのきれいなクーポンを、ＦｉｌｍＴｅｋ（商標）２０００−ＳＥ分光偏光解析器および反射率計によりＳｉ層の厚さを測定した。次にこのクーポンを、６０℃で（または表中のそれぞれに示された温度で）かつ５、１０、２０、４０および６０分で組成物中に浸し、クーポンを組成物から除去し、脱イオン化水ですすぎ、そして、乾燥し、そして金属層の厚さを再び測定した。測定が行われた時間は、上記の様な組成物中にクーポンを浸した全時間を表わす。浸漬時間の関数としての厚さの変化のグラフを作り、そしてオングストローム／分でのエッチング速度を、曲線の勾配から決定した。
【００５５】
結果
表１は、水に富んだヒドロキシルアミン調合物である、例１Ａおよび２Ｄ、２Ｅ、２Ｆ、２Ｇ、４９Ａ、４９Ｂおよび４９Ｃの組成物を示す。これらの組成物における唯一の違いは、異なるアルカノールアミンが使用されたことである。アルカノールアミンＴＥＡ、ＤＥＡ、ＤＩＰＡ、ＮＤＥＡを有する組成物が、驚くほど最小のＳｉエッチングを有することを見ることができる。他の普通使用されるアルカノールアミン、すなわち、ＭＩＰＡ、ＭＥＡ、ＮＭＥＡおよびＡＥＥを有する組成物は、非常に高いＳｉエッチング速度を有する。ＴＥＡ、ＤＥＡ、ＤＩＰＡ、ＮＤＥＡのｐＫａは、９未満であり。ＭＩＰＡ、ＭＥＡ、ＮＭＥＡおよびＡＥＥのｐＫａは、９超である。これらの結果は、水に富んだヒドロキシルアミンおよびアルカノールアミンを含有する組成物において、ｐＫａ＜９を有するアルカノールアミンを用いることが、ケイ素基材を保護するであろうことを明確に示す。
【００５６】
表１  異なるアルカノールアミンを有する組成物でのケイ素エッチング速度
【表１】
0005662365.tif 000002
【００５７】
＊２５℃での水中でのアルカノールアミンのｐＫａ値、
データソース：Ｈａｎｄｂｏｏｋ  ｏｆ  Ｃｈｅｍｉｓｔｒｙ  ａｎｄ  Ｐｈｙｓｉｃｓ、  ８１ｓｔ  ｅｄｉｔｉｏｎ；Ｌａｎｇｅ’ｓ  Ｈａｎｄｂｏｏｋ  ｏｆ  Ｃｈｅｍｉｓｔｒｙ、ｆｉｆｔｅｅｎｔｈ  ｅｄｉｔｉｏｎ；  Ｈｕｎｔｓｍａｎ  Ｔｅｃｈｎｉｃａｌ  ｂｕｌｌｅｔｉｎ；Ｉｎｄ．Ｅｎｇ．Ｃｈｅｍ．Ｒｅｓ．２００３、４２、４４１４〜４４１２
ＭＩＰＡ：イソプロパノールアミン
ＴＥＡ：トリエタノールアミン
ＭＥＡ：モノエタノールアミン
ＮＭＥＡ：Ｎ−メチルエタノールアミン
ＡＥＥ：アミノエトキシエタノール
ＤＥＡ：ジエタノールアミン
ＤＩＰＡ：ジイソプロパノールアミン
ＮＤＥＡ：Ｎ−メチルジエタノールアミン
ｔＢＣ：ｔ−ブチルカテコール
ＰＧ：プロピレングリコール
【００５８】
表２は、ＴＥＡを有する水に富んだ組成物が低いＡｌおよびＳｉエッチング速度を有することを示す。
表２
【表２】
0005662365.tif 000003
【００５９】
表３は、組成物５Ｆが、Ａｌ基材で効率的なクリーニング能力を有することおよびクリーニング組成物を使用した中間すすぎの必要がないことを示す。
【００６０】
表３  組成物５Ｆのクリーニング性能
【表３】
0005662365.tif 000004
【００６１】
このように、ＨＡおよびｐＫａ＜９を有するアルカノールアミンの水に富んだ組成物は、効率的なクリーニングおよびケイ素層が露出されており、そして／または露出されていない場合があるＡｌ基材との良好な適合性、および低いＡｌおよびＳｉエッチング速度を示した。またこれは、中間ＩＰＡすすぎステップが必要でないことを示した。
【００６２】
表４の組成物は、水混和性溶媒（プロピレングリコール、ＰＧ）を含んでおり、そしてアルカノールアミンを含んでいなかった。
表４ＰＧを有する組成物のＡｌおよびＳｉエッチング速度
【表４】
0005662365.tif 000005
【００６３】
表５は、表４の組成物の性能をまとめる。
表５組成物４２Ｅのクリーニング性能
【表５】
0005662365.tif 000006
【００６４】
このように、ＨＡおよびＰＧの水に富んだ組成物は、効率的なクリーニングおよびケイ素層が露出されており、そして／または露出されていない場合があるＡｌ基材との良好な適合性を示した。これはまた、中間ＩＰＡすすぎステップが必要でないことを示した。
【００６５】
先の例および好ましい態様の記載は、請求項によって規定される本発明を限定するというよりも、具体的に記載すると理解されるべきである。容易に認識されるであろうように、上記を説明する特徴の多数の変化および組み合わせは、請求項に記載の本発明を離れることなく利用できる。そうした変化は、本発明の精神および範囲を離れると見なされず、そしてすべてのそうした変化が、以下の請求項の範囲内に含まれることを意図する。
(態様）
（態様１）
約２〜約１５ｗｔ％のヒドロキシルアミンと、
約５０〜約８０ｗｔ％の水と、
約０．０１〜約５．０ｗｔ％の腐食防止剤と、
約５〜約４５ｗｔ％の、それぞれｐＫａ＜９．０を有する１種または２種以上のアルカノールアミン、１種または２種以上の水混和性溶媒、およびそれらの混合物からなる群から選択される成分と、
を含んで成る、半導体から残留物を除去するのに有用な組成物。
（態様２）
約２〜約１０ｗｔ％のヒドロキシルアミンと、
約５５〜約８０ｗｔ％の水と、
約０．０１〜約５．０ｗｔ％の腐食防止剤と、
約５〜約４２ｗｔ％の、それぞれｐＫａ＜９．０を有する１種または２種以上のアルカノールアミン、１種または２種以上の水混和性溶媒、およびそれらの混合物からなる群から選択される成分と、
を含んで成る、半導体から残留物を除去するのに有用な組成物。
（態様３）
該アルカノールアミンが、トリエタノールアミン、ジエタノールアミン、ジイソプロパノールアミン、Ｎ−メチルジエタノールアミン、およびそれらの混合物からなる群から選択される、態様１に記載の組成物。
（態様４）
該アルカノールアミンが、トリエタノールアミンである、態様３に記載の組成物。
（態様５）
該腐食防止剤が、１種または２種以上の直鎖または分枝鎖のＣ１〜Ｃ６アルキルジヒドロキシベンゼン、１種または２種以上のヒドロキシキノリン、およびそれらの混合物からなる群から選択される、態様１に記載の組成物。
（態様６）
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、態様５に記載の組成物。
（態様７）
該腐食防止剤が、ｔｅｒｔ−ブチルカテコールである、態様６に記載の組成物。
（態様８）
水混和性有機溶媒が、該組成物中に存在する、態様１に記載の組成物。
（態様９）
該水混和性有機溶媒が、エチレングリコール、プロピレングリコール、ベンジルアルコール、ジメチルスルホキシド、ジメチル尿素、グリセロール、ジプロピレングリコールモノメチルエーテル、ｎ−メチルピロリドン、テトラヒドロフルフラールアルコール、テトラメトキシエタン、およびそれらの混合物からなる群から選択される、態様８に記載の組成物。
（態様１０）
該水混和性有機溶媒が、プロピレングリコールである、態様１に記載の組成物。
（態様１１）
約４〜約１０ｗｔ％の該ヒドロキシルアミンと、
約６０〜約８０ｗｔ％の該水と、
約０．１〜約５．０ｗｔ％の該腐食防止剤と、
約１０〜約２５ｗｔ％の該水混和性溶媒と、
約０〜約３０ｗｔ％の該ｐＫａ＜９．０を有する該アルカノールアミンとからなる、態様１に記載の組成物。
（態様１２）
該アルカノールアミンが、トリエタノールアミン、ジエタノールアミン、ジイソプロパノールアミン、Ｎ−メチルジエタノールアミン、およびそれらの混合物からなる群から選択される、態様１１に記載の組成物。
（態様１３）
該アルカノールアミンが、トリエタノールアミンである、態様１２に記載の組成物。
（態様１４）
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、態様１１に記載の組成物。
（態様１５）
該腐食防止剤が、ｔｅｒｔ−ブチルカテコールである、態様１４に記載の組成物。
（態様１６）
アルミニウムおよびケイ素を含む基材から残留物を除去するための方法であって、該方法が、
約２〜約１０ｗｔ％のヒドロキシルアミンと、
約５５〜約８０ｗｔ％の水と、
約０．０１〜約５．０ｗｔ％の腐食防止剤と、
約５〜約４２ｗｔ％の、ｐＫａ＜９．０を有するアルカノールアミン、水混和性溶媒、およびそれらの混合物からなる群から選択される成分と、
を含むクリーニング組成物と、該基材とを接触させる工程と、
該基材を水ですすぐ工程と、
該基材を乾燥する工程の各ステップを含み、
該方法が、該基材を水ですすぐステップの前に、中間ＩＰＡ（イソプロピルアルコール）すすぎステップを含まない、方法。
（態様１７）
該基材が、半導体基材であり、該組成物が、約２〜約１０ｗｔ％の該ヒドロキシルアミンと、約５５〜約８０ｗｔ％の該水と、５〜約４２ｗｔ％の、ｐＫａ＜９．０を有するアルカノールアミン、水混和性溶媒、およびそれらの混合物からなる群から選択される該成分とを含み、そしてこの方法での該ケイ素のエッチング速度が２０Å／分未満である、態様１６に記載の方法。
（態様１８）
該アルカノールアミンが、トリエタノールアミン、ジエタノールアミン、ジイソプロパノールアミン、Ｎ−メチルジエタノールアミン、およびそれらの混合物からなる群から選択される、態様１７に記載の方法。
（態様１９）
該アルカノールアミンが、トリエタノールアミンである、態様１８に記載の方法。
（態様２０）
該腐食防止剤が、直鎖または分枝鎖のＣ１〜Ｃ６アルキルジヒドロキシベンゼン、ヒドロキノリン、およびそれらの混合物からなる群から選択される、態様１６に記載の方法。
（態様２１）
該腐食防止剤が、２−ヒドロキシキノリン、４−ヒドロキシキノリン、６−ヒドロキシキノリン、８−ヒドロキシキノリン、およびそれらの混合物からなる群から選択される、態様１６に記載の方法。
（態様２２）
該腐食防止剤が、ｔｅｒｔ−ブチルカテコール、カテコール、没食子酸、２、３−ジヒドロキシナフタレン、２、３−ジヒドロキシテトラリン、およびそれらの混合物からなる群から選択される、態様１６に記載の方法。
（態様２３）
該腐食防止剤が、ｔｅｒｔ−ブチルカテコールである、態様２２に記載の方法。
（態様２４）
該水混和性有機溶媒が、エチレングリコール、プロピレングリコール、ベンジルアルコール、ジメチルスルホキシド、ジメチル尿素、グリセロール、ジプロピレングリコールモノメチルエーテル、ｎ−メチルピロリドン、テトラヒドロフルフラールアルコール、テトラメトキシエタン、およびそれらの混合物からなる群から選択される、態様１６に記載の方法。
（態様２５）
該水混和性有機溶媒が、プロピレングリコールである、態様２４に記載の方法。